(57)【要約】【課題】骨材を密着固化させる複合繊維樹脂の改良と製造方法。【解決手段】有機系繊維の一種類又は数種類に対して液体合成樹脂を吸収させた後、これに無機系繊維の一種類又は数種類を補強繊維として前記液体合成樹脂の固形分に対して２〜１５重量％の割合で混合することからなる複合繊維樹脂の改良による製造。【選択図】図１
2007008139.tif 000002
【特許請求の範囲】
【請求項１】
有機系繊維の一種類又は数種類に対して液体合成樹脂を吸収させた後、これに無機系繊維の一種類又は数種類を補強繊維として前記液体合成樹脂の固形分に対して２〜１５重量％の割合で混合することからなる複合繊維樹脂の改良と製造方法。
【請求項２】
請求項１の有機系繊雜は、ＰＥＴ繊維、ＰＶＡ繊維、アラミド繊維の一種類又は数種類を選択したものとする。
【請求項３】
請求項１の無機系繊維は、ガラス繊維、炭素繊維、シリカ繊維、シリカとアルミナの合成繊維、ジルコニア繊維の一種類又は数種類を選択したものとする。
【請求項４】
本発明が請求項１で選択する繊維の太さは、５０ミクロン〜１ミクロンとし、その長さは１０ミリ〜１ミリとする。
【請求項５】
本発明が請求項２で選択する短繊維の太さは、７０ミクロン〜１０ミクロンとし、その長さは５０ミリ〜２ミリとする。
【請求項６】
本発明は、液体合成樹脂の高分子を純度の高い有機質で、マイクロサイズの短繊維に集合させ、それを純度の高い無機質の短繊維に重合させてする繊維重合粘着固化剤としての複合繊維樹脂の改良と、その製造に関する。
【発明の詳細な説明】
【技術分野】
【０００１】この発明は、骨材を密着固化させる複合繊維樹脂の改良と製造方法に関するものである。
【背景技術】
【０００２】合成樹脂には、特有の硬化作用があり、これらの合成樹脂の物性と接着力は、多くの分野で利用され、必要不可欠となってきており、セメントやアスファルトが技術改良されるなかでも、それらに代わって合成樹脂が多く使用されるようになってきた。例えば、合成樹脂に溶剤を加えた液体合成樹脂を接着材として用い、骨材と混練して骨材間を合成樹脂で接着してなる透、排水性を有する舗装体やブロック等が製造されている。【０００３】しかし、従来技術では、液体合成樹脂の可使用時間帯、即ち、合成樹脂が化学反応により硬化する過程、即ち、合成樹脂本剤と硬化剤との化学反応や、あるいは熱、光その他により合成樹脂の反応が始まり、合成樹脂そのものが極端に凝固し始める直前までの時間帯における沈下現象や、骨材として使用する石粉、細砂の混合の不均一性等のため、骨材が不安定な状態の舗装体やブロック体しか製造することができなかった。合成樹脂の使用に際しては、硬化が始まったら動かさないことが大切であり、硬化の進行中に動かした場合には、合成樹脂本来の接着力以下の接着力しか得ることができない。しかし、従来技術では、例えば樹脂舗装等の施工の際に、合成樹脂と骨材を混練しただけでは粘りが少ないために、転圧はおろか左官ゴテでさえ充分に圧縮して成形ができないことから、混練物全体に粘りが出る合成樹脂の硬化の進行中に無理な施工をせざるを得なかった。このため、合成樹脂本来の接着力を得ることができず、施工後の強度維持が出来ず、その結果、骨材が外れる、いわゆるトッピングを起こして、その舗装体やブロック等は長持ちしないという欠点があった。骨材の安定とは、大小様々な形状の骨材が互いに詰まり合って動かない状態を意味するものであり、この安定が舗装構造体やブロック等の強度と維持力であり、接着剤の強さが唯一の条件ではない。アスファルト合材の骨材配合は、大小様々な砕石だけでなく、大きめの砂（粗砂）や細めの砂及び石粉までを混合している。即ち、車道の粗粒配合や密粒配合とよばれているのがそれである。一方、例えば、歩道に於ける目の粗いアスファルト舗装は、直径４ｍｍ〜８ｍｍ程度の砕石を中心にした開粒配合であり、粗砂、細砂、石粉等はすべて除いて施工されている。従って、アスファルトで固めた場合は、骨材間の空隙だけに透水機能を期待せざるを得ない。しかし、その結果は、逆に土砂や粉塵で目詰まりを起こし、又、強度も向上させることができず、その効果は実に期待薄という結果に終始していた。又、大地の砂漠化を改善し、生活廃熱を含む熱反射を軽減するうえにも必要であった透、排水性の舗装も、単に液体合成樹脂を接着材とした場合には、骨材間の接着が点的であったため、接着強度が不十分であるだけでなく、骨材間の空隙が大きいことから、そこへ土砂や粉塵の粒子が詰まり易く、又、舗装構造体やブロック表面の骨材が外れる、いわゆるトッピングを解消することができなかった。更に、排水機能を有する砂防ダムや擁壁を構築しようとする場合においても、目詰まりし難い構造体とすることができなかった。このため、土砂だけではなく水までも止めてしまい、土砂崩れに到る危険もぬぐえない。しかし、液体合成樹脂を増粘剤で増粘しただけでは、上記のような透、排水性の構造体における骨材間の点的接着現象は改善されない。【０００４】又、従来の液体合成樹脂の使用法では、透、排水性の構造体だけでなく、不透水構造体における強度も、合成樹脂自体の接着力だけの強度しか得ることが出来なかった。更に、繊維強化プラスチック（以下、ＦＲＰという。）の構造体においても、構造体の強度は、補強材としてのガラス繊維、炭素繊維等の無機繊維の強度に負うところが大きく、それら補強材を張り合わせる合成樹脂自体は単に補強材を支えているに過ぎない。【０００５】世界的に見れば合成樹脂に溶剤を加えた液体合成樹脂を接着剤とし、これを骨材と混合して、舗装や平板ブロック等としたものが、透、排水性や滑り止め効果を付与したり、又、景観の改善を目的として利用が拡大し、その歴史も、早や２０年を超えている。しかし、その間、技術的には何ら進捗の跡はみられないまま、今日に至っている。即ち、上記した液体合成樹脂に特有の沈下現象や、それに伴う接着の不均一、骨材の剥離（トッピング）、ローラーによる転圧作業やプレス等による充分な圧縮作業が出来ないための骨材の不安定、更には、セメント二次製品同様の量産が出来ない等の致命的欠陥の改善はもとより、ＦＲＰにおいても、その強度を従来以上に向上させ、且つ工法も現行通り、あるいは現行の工法より簡単に成形できる等の改良等は全く成されていない。【０００６】このように、従来技術においては、単に液体合成樹脂をそのままの状態で接着材として透、排水性を有する舗装体やブロック、あるいは擁壁、その他の構造物を構築したり、ＦＲＰを製造していたため、要求される強度を必ずしも満足することができず、又、透、排水性を有する構造体の場合には、目詰まりの問題が解消されず、要求される機能を必ずしも充分に備えているとはいい難い。【０００７】又、合成樹脂を素材として、ＰＣＢをはじめ、種々の有害物を容易に封じ込めるといった接着剤としての使用においても、合成樹脂本来の接着力を厚膜に作用させて効果を向上させる改良も充分には果たされていない。【０００８】更に、漏水防止処理における塗料としての利用にあっても、液体合成樹脂を化学的に増粘させただけでは、一回の塗布作業で充分な効果は得られていない。【０００９】これら液状合成樹脂の接着剤としの不十分性を改良するものとして開発された複合繊維樹脂においても、その製造方法によっては充分な繊維の重合と分散ができず、得られるべきマイクロフレーム構造体が不完全な結果に終わる場合があった。
【発明の開示】
【発明が解決しようとする課題】
【００１０】本発明の目的の第１は、上記のような、液体合成樹脂を接着剤として骨材と混合して透、排水性を有する舗装体やブロックを構成する場合における、液体成樹脂の可使用時間帯での沈下現象による点的接着現象による強度不足の問題や、骨材間空隙中への土砂や粉塵の目詰まりの問題、更には骨材トッピングの問題を解決せんとするものである。又、本発明の第２の目的は、前記の場合に、合成樹脂の接着力を最大限に活用し、石粉や細砂等の細かなものでも骨材として使用可能とすることである。更に、本発明の第３の目的は、合成樹脂により、様々な有害物質を強固に封じ込めることを可能とすることである。加えて、本発明の第４の目的は、従来複合繊維樹脂に改良を加え、機能性に優れた複合繊維樹脂を製造可能とすることである。
【課題を解決するための手段】
【００１１】本発明が上記のような課題を解決しようとして採用した手段は、以下のとおりである。即ち、本発明は、合成樹脂がもつ接着性及び耐薬品性等の特徴にガラス繊維、炭素繊維、又はアルミ繊維等の無機繊維のもつ特徴と強度をより一体化させるため、吸収力に優れ且つ粉麈化しにくいＰＥＴ繊維、ＰＶＡ繊維、アラミド繊維等の有機繊維から選択される少なくとも一種類又は数種類の有機繊維に対して、液体合成樹脂を吸収させた後、これにガラス繊維、炭素繊維、シリカ繊維、シリカとアルミナの合成繊維、ジルコニア繊維等の無機繊維から選択される少なくとも一種類又は数種類の無機繊維を混合することからなる複合繊維樹脂の製造方法である。【００１２】本発明は、液体合成樹脂の高分子を重合させるため、純度の高い有機質の超短繊維をもって高分子群とし、その高分子群を、純度が高く強靭で、超短繊維よりはサイズの大きな無機系短繊維に対して結合させて製造する。【００１３】本発明は、請求項１で示す有機繊維であるＰＥＴ繊維、ＰＶＡ繊維、アラミド繊維等の太さ５０ミクロン〜１ミクロン、長さ１０ミリ〜１ミリのものに対して液体合成樹脂を吸着させて高分子を重合させ、請求項２に於いては、無機繊維であるガラス繊維、炭素繊維、シリカ繊維、シリカとアルミナの合成繊維、ジルコニア繊維等の太さ７０ミクロン〜１０ミクロン、長さ５０ミリ〜２ミリの短繊維に対して、請求項１でした高分子群を吸着重合させる。【００１４】本発明は、請求項１及び請求項２で用いる短繊維に、合成樹脂を素材としたものがあるが、これはこの繊維重合粘着固化剤の用途が、ＦＲＰ成品の製造に供する目的、又は更に強度を求める目的に供される場合に多く、その場合はこれに複合させる短繊維は、無機質の短繊維量を増量して調整する。【００１５】本発明が、液体合成樹脂の高分子を吸着させる短繊維を、純度の高い有機質の短繊維を選択するのは、その第一に液体合成樹脂をより吸着させるためであり、請求項１で用いる短繊維が、請求項２で用いる短繊維のサイズが大きいのは、請求項１では高分子を構成する目的の手段であり、請求項２は、請求項１でした高分子群を吸着させて重合できる表面積を有したものでなければならない理由による。【００１６】本発明は、請求項１には高分子群の構成がその目的であり、その手段として、選択する短繊維のサイズを、請求項１でするものは請求項２でするものよりも少さなものにした。【００１７】本発明は、請求項１でした高分子微細群集物を、更に吸着重合に必要な表面積を有する短繊維を請求項２で選択してする目的は、２種類の短繊維を組合せて補強させる目的を伴った手段である。即ち高分子を重合させ、更には繊維の重合を確立する。【００１８】本発明が、選択する有機繊維は、無機質短繊維の量に対して、１００重量％を超えないものとする。又繊維重合粘着固化剤の基剤である液体合成樹脂に対して、相溶しないものとする。【００１９】本発明に成る繊維重合粘着固化剤の基剤となる液体合成樹脂に、エポキシ系及びウレタン系又はフェノール系の合成樹脂を選択し、更には予め製造された高純度無機質物等による不燃物を繊維重合粘着固化剤に混練して、不燃性粘着固化剤としてすることができる。【００２０】本発明は、この繊維重合粘着固化剤を、石材を骨材として、透排水性を目的とした舗装及び平板ブロック・インターロッキング、擁壁、砂防等の二次製品の製造に供する場合は、骨材量に対して３重量％〜８重量％とし、好ましくは３．５重量％〜６重量％である。【００２１】本発明は、この繊維重合粘着固化剤を、焼却灰、砿砕、木片、土等を固化するために供するときは、この粘着剤は、固化しようとする物に対して６重量％〜２０重量％とし、好ましくは６重量％〜１５重量％とする。【００２２】本発明は、この繊維重合粘着固化剤をＦＲＰ成形物の素剤としてする。又漏水防止等防水剤として使用する。【００２３】本発明は、この繊維重合粘着固化剤を、木炭やバクハン石等の性能を損わせることのないブロック等を製造する。その場合の混合量は木炭やバクハン石の量に対して５重量％〜１２重量％とする。【００２４】本発明に成る繊維重合粘着固化剤は、雑燃性及び不燃性の建材を製造する。その場合の骨材とするものに対する混合量は、通気性、吸湿性を求める建材に就いては４重量％〜１２重量％とし、防水、遮断性の建材に就いては８重量％〜２０重量％とする。【００２５】本発明に成る繊維重合粘着固化剤は、有害物溶出を遮断する成形体を製造する。その場合の混合量は１３重量％〜２０重量％をもってする。【００２６】本発明に成る繊維重合粘着固化剤は、特に強度を求めるときの接着剤又は塗料として使用する。【００２７】本発明に成る繊維重合粘着固化剤は、その用途によって液体合成樹脂及び繊維の物性並びにそのサイズや量を選択してする。【００２８】本発明の繊維重合粘着固化剤の製造は、撹拌羽根の無いミキサーで行う。【００２９】本発明は、高分子の重合と繊維の重合を、液体合成樹脂機能範囲に於いて行うもので、併せて高分子の重合と繊維の重合を一体化させたことを特徴とする。
【発明を実施するための最良の形態】
【００３０】本発明は、最も多様性をもって使用されているエポキシ系合成樹脂４０ｋｇ、高純度有機繊維であるＰＥＴ短繊維（太さ３ミクロン、長さ２ミリ）１２００ｇ、無機質短繊維であるガラス短繊維（太さ５ミクロン、長さ５ミリ）１２００ｇを用意した。【００３１】撹拌羽根の無いミキサー（（株）千代田技研工業製）４０リッター１台、平型ミキサー１台を用意した。【００３２】平板ブロック用金型（３００ｍｍ×３００ｍｍ×５０ｍｍ）３枚を用意した。又締固めるため、１００００ｋｇ油圧機１台を用意した。【００３３】大型ポリバケツ２個のほか、製造した繊維重合粘着固化剤をミキサーから取り出すための、かき出し棒１本及び作業するためのゴム手袋を用意した。【００３４】繊維重合粘着固化剤の特徴の１つである、骨材表面積を全面被服しなくても成形体を製造することを確認するため、木炭１０ｋｇを用意した。【００３５】繊維重合粘着固化剤の強靭性及び防水遮断性を確認するため、ごみ焼却灰３ｋｇを用意した。
【実施例】
【００３６】［実施例１］本発明請求項１に基き、高純度有機系短繊維であるＰＥＴ短繊維（太さ３ミクロン、長さ２ミリ）１２００ｇをポリバケツに入れ、これにエポキシ系（＝液性）液体合成樹脂４０ｋｇを流込んで、繊維に吸着させるため軽く撹拌（３分間）させ、これを撹拌羽根の無いミキサーに移して約３分間ミキサーを作動させ、それに無機系繊維であるガラス短繊維（太さ５ミクロン、長さ５ミリ）１２００ｇを混入してミキサーを２分間作動させ４２．４ｋｇの繊維重合粘着固化剤を製造し、別に用意したペール缶に移した。
［実施例２］アスファルト舗装用密粒配合骨材５０ｋｇを、平型ミキサーに入れ、それに繊維重合粘着固化剤２．５ｋｇ（骨材に対して５重量％）を加えて３分間ミキサーを作動させたあと、更に硬化剤（指定量）を加えて約２分間ミキサーを回転させ５３．７５ｋｇの合材を得た。実施例１で得た繊維重合粘着固化剤の粘度は、その基剤としての初期粘度（２５度Ｃの設定で１６００ＣＰＳ）のものが、実施時の気温（２０度Ｃ）では約１００００ＣＰＳとなっている。然し繊維重合化によって増粘されているため、液体合成樹脂に対して、従来の増粘方法で増粘したものであれば、実施時のこの気温（２０度Ｃ）で、細砂及び石粉を混合している密粒配合の骨材との混合は、均一には行えず細砂及び石粉の部分がダマ化する。しかも混合に際して用いたミキサーは、セメント合材用のものでありその混合に要した時間も約５分間である。従来の常識に於いては均一混合は不可能である。繊維重合粘着固化剤の粘度は、繊維の吸着とその分散による重合だからこそ、可能になったものである。繊維重合粘着固化剤は液体合成樹脂を最も吸着することが可能な高純度の有機質の短繊維を主繊維とし、これに同じく高純度の無機質の短繊維を混練してしたことにより、より大量な液体合成樹脂を吸着させ、更には１００％に及ぶ分散に起因する。
［実施例３］実施例２で得た合材を、予め０ｍｍ〜４０ｍｍの砕石をもって締固めた約３０ｃｍの路盤上に敷設する訳であるが、その路盤の安定度は必らずしも充たされている訳ではない。従って舗装材に求められて来たことは、路盤に対する接着安定と、併せて舗装材そのものの曲げ強度及び引張り強度、並びに圧縮強度、耐摩耗性等の強度とその維持性である。実施例２に於いては、舗装の強度を検出するため、３００ｍｍ×３００ｍｍ×５０ｍｍの金型にこの合材を詰合せ、これを油圧機で５００Ｋｇ程度の圧力で２度圧縮したあと即脱して常温養生した。
［実施例４］骨材の硬度とその安定が、舗装及びブロック等の強度を得るための第一条件であるが、その条件を安定維持させるための接着固化剤そのものに、接着力と耐摩耗性をもたせ、更には液状の部分が合材圧縮等によって引き延ばされ、又は骨材によってその連続層を切断されて強度を失う作用を、繊維によって連結を確立させた本発明は、更に性状を重合させることにより接着剤でありながら、ＦＲＰ化したものとなっている。従って硬度も安定も期待のほかである焼却灰、灰熔融片、モミ殻等に対し繊維重合粘着固化剤の効果を確認するため、接着力及び靭性確認、並びに有害溶出遮断の性能確認を含めて、ごみ焼却灰１０ｋｇに対して繊維重合粘着剤１．２ｋｇ（ごみ焼却灰に対して１２重量％）をもって混練しこれに硬化剤を加えて更に混練して３０ｍｍ×３００ｍｍ×５０ｍｍの金型にそれを締固めておよそ１０ｍｍ厚の成形体を得た。
［実施例５］繊維重合粘着固化剤が、骨材表面積の全部を被服せず、然も強靭な成形体を製造できることを確認するため、木炭片１０ｋｇに対して繊維重合粘着固化材１．２ｋｇを混練して合材とし、これを３００×３００×５０ｍｍの平板用金型に詰め、これを油圧機で圧縮し４０ｍｍ厚の平板ブロックを得、同様の配合で木炭片１０ｋｇに対して複合繊維樹脂１．２ｋｇで別に同４０ｍｍ厚の平板ブロックを得た。
［実施例６］繊維重合粘着固化剤が、セメント構造物に対して補修と補強があることを確認するため、６ヶ所にクラックを生じているセメント二次製品である平板ブロックのクラック部分に対して、繊維重合粘着固化剤と所定の硬化剤を混練したものを塗布して補修した。
［実施例７］繊維重合粘着固化剤による合材が、アスファルト舗装面に対して強靭に補修し得ることを確認するため、密粒配合の骨材から細砂と石粉を除いた骨材とアスファルトを混練した合材を、３００×３００×５０ｍｍの平板用金型に詰め、これを油圧機で圧縮して得た平板ブロックを、深さ約３０ｍｍ幅約１００ｍｍを切削してこの部分に繊維重合粘着固化剤と、細砂、石粉も混合された密粒配合の骨材をして合材としたものを詰め、これをプレートで圧縮した。
［実施例８］直径１５ｃｍ、高さ１５ｃｍのプラスチック容器の内側部に離型剤を塗布し、そこに繊維重合粘着固化剤と所定の硬化剤を混練したものを、張合せて約８ｍｍ厚を成形した。
［実施例９］直径１５ｃｍ、高さ１５ｃｍのプラスチック容器の内側部に離型剤を塗布し、これに繊維重合粘着固化剤と硅砂（３ｍｍ〜１ｍｍ）２ｋｇとを混練してした約２ｋｇの合材を張合せ、約８ｍｍ厚の透水性容器を製作した。【００３７】本発明は、各実施例に示す通り合材用とし又は単体の接着剤とし、又はＦＲＰ成型剤とし、有害物溶出の遮断剤として使用する粘着固化剤である。従来技術である複合繊維樹脂との根本的な相異点は、有機系繊維を主繊維とし、無機系繊維を補強繊維としたことである。液体合成樹脂と有機系繊維は、ともに高分子化合物としての相性から、より一体化と分散化が可能であり、これに補強繊維としての無機系繊維を混練することで理想的なマイクロフレーム構造体を得ることができる。従来の改良においては、主繊維であるロックウール（岩綿）とガラス短繊維との物性の違いが挙げられていたが、特にロックウールの場合は、その製造過程で残留した有機物の作用で、液体合成樹脂の吸着が本発明の請求項に示す純度の高い有機系短繊維と比較して半減し、更に分散に於いてはこれも半減した状態であった。従って補強繊維との一体化も液体合成樹脂との一体化も、不充分であったため、その繊維作用効果が均一には得られてはいなかった。然し、この性状の複合繊維樹脂ではあっても、セメントやアスファルトの接着力をはじめ骨材を選ばず成形化ができ、まして液体合成樹脂の領域ではそれを越えた強度を検出し、更には機能とその維持及び施工性を得ていたのは、ミクロな高分子の作用に、複合させた繊維作用があったからである。液体合成樹脂の粘度が２０度Ｃの設定に於いて１５００ＣＰＳ〜２０００ＣＰＳに及べば、その粘度に於いて一体化している様に目視されるものの、それ以下の粘度に於いては明らかに繊維と液体合成樹脂との遊離が目視される。又高粘度（２５００ＣＰＳ以上）の合成樹脂に対しても同様である。繊維の吸着と分散こそが、合材化と圧縮性に代表される施工性を容易化する要であり、一方ミクロな高分子群をして接着力を高揚し、更には繊維の補強力は靭性にも及んで、従来高分子の領域では思考されなかった改革を現実にした。【００３８】実施例に就いて述べれば、合材時の粘度は低いもの程容易である。セメントの合材化は粘度のない水を用いて行われるため、ミキサーの回転によって合材化されるが、アスファルトの合材化は異る。もともと固型状態のアスファルトを高温熔融して骨材と混練する訳で、ミキサーも撹拌羽根が回転していれば良いと言うものではない。即ち練合わせる仕様でなければならない。繊維重合粘着剤は、いわばアスファルト合材時の性状になっているから、通常の液体合成樹脂と、骨材を混合するものとは異る。繊維重合粘着固化剤と骨材との合材化は、まさしく混練の仕様ではあるが、繊維重合粘着固化剤の見かけ粘度３万ＣＰＳ程度までは、力量があり撹拌羽根とドラムの間かくが５ｍｍ程度の平型ミキサーでの混練は充分に満せる。自動車道の舗装に於いてはアスファルト舗装用合材プラントでの合材化が最も容易である。とり分け常温混練に於ける気温が−５度Ｃ位までの合材化は難色はない。又気温が４０度Ｃを越える場合の作業は、繊維重合粘着固化剤に硬化遅延剤の作用をもって調整する。又この舗装の劣化を構じる場合は、予め紫外線防止材を混入してする。又繊維重合粘着固化剤が見かけ粘度とはいえ、その用途に於いては、５００００ＣＰＳ〜１０００００ＣＰＳを構じて提供する理由は、セメント、アスファルト又は液体合成樹脂の使用分野に於いて欠陥を指摘されて来た機能の維持と、施工性を高揚し、もって従来技術では対応不可能な産廃物の処理と資源化を行うためである。【００３９】実施例４について述べれば、焼却灰の処理に関してはその量が莫大であり、含有する有害物の溶出が問われている。用途によっては正に資材となるが、強靭さと有害物溶出を遮断する固化は、セメント及びアルファルト、並びに液体合成樹脂の性能領域を越えたものであった。従来複合繊維樹脂に於けるロックウール及びガラス繊維の遮断性をしても、既でに認められてはいるが、本発明が示す補強繊維としての高純度の無機繊維は、１０００時間連続で１２６０度Ｃの高熱遮断効果があり、１時間であれば１７００度Ｃに耐える性能が認められたものを用いている。従って遮断性能は従来の複合繊維樹脂をはるかに越えるものである。【００４０】実施例５に就いて述べれば、街路樹の伐採、廃屋から排出される材木等の処理に、それらを木炭にして活用する傾向が強まっている。木炭の脱臭性、空気や水の浄化等の性能を、ブロックやボード状にして活用しようとするものである。又バクハン石や俗称千枚岩等の様に薬効あるものを、ブロックや板状にしてそれらの効果を広く活用できる固化を推進しようとするものである。因に木炭の板や千枚岩のブロックは、ＰＨ４の酸性水をＰＨ７の中性に変革する。【００４１】実施例６に就いて述べれば、元来耐酸性と耐衝撃性に脆いセメントコンクリートの構造物には、クラックを生じさせ易い欠陥や劣化崩落の危険を伴って来た。本発明は強化プラスチック補修剤として、セメントコンクリート構造物を補強する。又この繊維重合粘着固化剤が防水効果にも優れており、１回の塗布作業で厚膜施工が出来るのも、特徴である。【００４２】実施例７に就いて述べれば、本発明に成る繊維重合粘着固化剤は、アスファルト舗装面に対しても、強靭な接着力を発揮する。従来ミクロな高分子の作用を、重合させてしている効果である。【００４３】実施例８に就いて述べれば、この繊維重合粘着固化剤は合材用接着剤及び防水施工用剤、並びに接着剤、補修剤、有害汚染の遮断剤等のほか、ＦＲＰ成形剤として使用する。【００４４】実施例９に就いて述べれば、繊維重合粘着固化剤と砂利や細砂等を混練し、これを成形体とするのも、実施例の様に容易に出来る。これは植木鉢やプランナーとして利用できる。
【発明の効果】
【００４５】本発明による繊維重合粘着固化剤としての複合繊維樹脂が及ぼす効果は、地球環境とりわけ大地及び河川、並びに海に関する自然生態の改良と、それによる経済効果が挙げられる。即ち、雨水が大地に浸透することによって大地は潤い、地下水脈が満されて大地は支えられているのであるが、その自然のメカニズムを紛れもなく遮断して破壊して来たのは近代社会の生産力発展であった。セメントやアスファルト並びに合成樹脂の普及が結果として水の循環を封じ込めることになり、環境の劣化は今や深刻になっている。即ち環境の改良はその原因を断つことが重要ではあるが、従来の技術とそれを活用して繁栄して来た産業界と国家にとって、総てを無にすることになる。すくなくとも遮断しつづけている雨水を大地に還流し、有害物溶出を遮断し、莫大化した廃材を活用することが目下の改良である。本発明は従来技術であるセメントやアスファルトよりも接着力や防水性に優れた液体合成樹脂を基剤とする複合繊維樹脂の更なる究明を果すことにあった。従来、液体合成樹脂を複合繊維に作用させてした技術をしても、その技術の根本的な原因で、究明の成果を半ばにしていた。即ち液体合成樹脂の性能と機能性を左右する高分子を、充分には重合しきれず、又施工性を左右する複合させた繊維の分散をさせきれず、液体合成樹脂のままの性状を残留させていたことにより、研究の成果は充分に果されてはいなかった。本発明は、前述の通り高分子の重合と、繊維の靭性と優れた強度を活し、当該研究の完成を果し得たものである。本発明は前述実施例を更に詳述する。
【００４６】実施例１の配合を表１に示す。
【表１】
2007008139.tif 000003
【００４７】実施例１で得た繊維重合粘着固化剤による供試体の強度を表２に示す。
【表２−１】
2007008139.tif 000004
【表２−２】
2007008139.tif 000005
【００４８】実施例３を検証する。実施例３で得た平板ブロックの強度を表３に示す。
【表３−１】
2007008139.tif 000006
【表３−２】
2007008139.tif 000007
【表３−３】
2007008139.tif 000008
【表３−２】
2007008139.tif 000009
【００４９】実施例４を検証する。実施例４で得たゴミ焼却灰の繊維重合粘着固化剤のものと従来複合繊維樹脂のものとのそれぞれの配合と強度を表４に示す。
【表４】
2007008139.tif 000010
同条件下で作製された平板ブロックの強度が、大きく異るのは、従来複合繊維樹脂の作用が不充分であったことを示している。即ち液体合成樹脂に対する繊維の吸着性とその分散の違い、並びに液体合成樹脂と繊維との一体化が充分に行われていないことに起因している。
【００５０】実施例５を検証する。実施例５でした木炭の性能を損んじさせない平板ブロック製作の配合を表５に示し、その検証を記す。
【表５】
2007008139.tif 000011
表５の配合をもって３００×３００×４０ｍｍの平板ブロックを得る。そしてこのブロックに対し、予め準備しておいたＰＨ４の酸性水１リットルを浸透させ、落下溜水したものをＰＨ試験液をもって確認したところ、ＰＨ７．３を確認した。
【００５１】実施例６を検証する。セメント構造体に対する繊維重合粘着固化剤の接着力及び作用を確認したところ、繊維重合粘着固化剤は、高粘性でありながらヘアークラックの部分にも確実に詰って強靭な接着が確認された、因みに補修後の試験体を破壊してみたところ、繊維重合粘着固化剤で補修した部分は全てにセメント合材が付着したままで、それ以外のセメント構造体が破壊していることを確認した。
【００５２】実施例７を検証する。アスファルト合材による平板ブロックを削り、ワダチに見たてた部分に対して、密粒配合の骨材と、繊維重合粘着固化剤との合材を締固めてしたものを、実施例７の検証同様に破壊してみたところ、繊維重合粘着固化剤の合材には全面的にアスファルト合材が付着したままその部分の周辺が割れていることを確認した。尚この実施例は透水性の配合の合材で実施したことにより、透水性アスファルト舗装体より遥かに優れた性能であったことも確認した。
【００５３】実施例８を検証する。強化プラスチック粘着剤である繊維重合粘着固化剤の防水性及び有害物溶出の遮断性を確認するため、この実施を行った。即ち繊維重合粘着固化剤と所定の硬化剤を混練したものを、直径１５ｃｍ、高さ１５ｃｍのプラスチック容器の内側部に離型剤を塗布したあと、その繊維重合粘着固化剤を張付けてした。この実施例で得た強化プラスチック容器の厚さは、約８ｍｍであった。即ち粘着剤そのものをこの様な作業で得ることは、従来不可能であった。
【００５４】実施例９を検証する。従来の接着剤の中で、従来複合繊維樹脂を除いて、開粒度配合の骨材又は単粒度の骨材でした合材を、プラスチック製の容器に対して張付け成形することは不可能であった。唯一可能であった従来複合繊維樹脂もその究明の最良を極め得なかった。即ち接着強度、耐久性、防水性、透水性等の性能をはじめ耐薬性に於いても、高純度の短繊維の物性と機能をもってした液体合成樹脂との更なる一体化を果し得たのが本特許の成果である。
【図面の簡単な説明】
【図１】繊維重合粘着固化剤としての複合繊維樹脂の拡大図面。
【図１】
2007008139.tif 000012